(57)【要約】  本開示は、基材、特にセルロース基材に塗布できるコーティング組成物に関する。基材に塗布されるコーティング組成物の層は、卓越したインク受容層を提供し、紙上のコーティングとして使用できる。本開示はまた、水性組成物と、基材にコーティング組成物の層を塗布する方法とに関する。【特許請求の範囲】
【請求項１】
基材であって、前記基材の少なくとも一部が、コーティング組成物の層で塗工され、前記コーティング組成物が、以下；
ｉ）９０％以上のα−１，３−グリコシド結合、１重量％未満のα−１，３，６−グリコシド分岐点、および５５〜１０，０００の範囲の数平均重合度を有する水不溶性α−（１，３→グルカン）ポリマー：
ｉｉ）少なくとも１種の顔料、少なくとも１種のバインダーまたはそれらの組み合わせ
を含む基材。
【請求項２】
前記基材が、セルロース基材、ポリマー、紙、織物、板紙、厚紙、または段ボールである請求項１に記載の基材。
【請求項３】
前記コーティング組成物の層が、０．１〜０．５０ミリリットル／グラムの範囲の平均細孔径容積を含む請求項１に記載の基材。
【請求項４】
前記バインダーが、ポリビニルアルコール、ポリビニルアセテート、部分的に鹸化したポリビニルアセテート、シラノール変性のポリビニルアルコール、ポリウレタン、デンプン、コーンデキストリン、カルボキシメチルセルロース、セルロースエーテル、ヒドロキシエチルセルロース、ヒドロキシプロピルセルロース、エチルヒドロキシエチルセルロース、メチルセルロース、アルギナート、アルギン酸ナトリウム、キサンタン、カラギナン、カゼイン、大豆タンパク質、ガーゴム、合成ポリマー、スチレンブタジエンラテックス、スチレンアクリレートラテックス、またはそれらの組み合わせである請求項１に記載の基材。
【請求項５】
前記コーティング組成物が、前記コーティング組成物の総重量を基準として、０．１〜５０重量％の範囲で前記水不溶性α−（１，３→グルカン）ポリマーを含む請求項１に記載の基材。
【請求項６】
前記コーティング組成物が、１種または複数種のｉｖ）添加剤をさらに含む請求項１に記載の基材。
【請求項７】
前記水不溶性α−（１，３→グルカン）ポリマーが、９９％以上のα−１，３−グリコシド結合と、１％未満のα−１，３，６−グリコシド分岐点とを有する鎖状ポリマーである請求項１に記載の基材。
【請求項８】
前記コーティング組成物が、デンプンまたはヒドロキシアルキルデンプンを無含有であるまたはほぼ無含有である請求項１に記載の基材。
【請求項９】
前記添加剤が、１種または複数種の分散剤、第４級アンモニウム塩、塩化カルシウム、界面活性剤、硬化剤、流動性向上剤、潤滑剤、消泡剤、離型剤、起泡剤、浸透剤、蛍光発光剤、防腐剤、殺生物剤、黄変抑制剤、紫外線吸収剤、酸化防止剤、不溶化剤、帯電防止剤、ｐＨ調節剤、耐水化剤、湿潤および／または乾燥紙力増強剤、架橋剤、グロスインクホールドアウト添加剤、耐脂性および耐油性添加剤、均染助剤、またはそれらの組み合わせである請求項６に記載の基材。
【請求項１０】
請求項１に記載のコーティング組成物およびｉｉｉ）水性担体を含む水性コーティング組成物。
【請求項１１】
前記水性コーティング組成物が、水溶性多糖を無含有である請求項１０に記載の水性コーティング組成物。
【請求項１２】
前記水性担体が、水性コーティング組成物の総重量の６０重量％以下を構成する請求項１０に記載の水性コーティング組成物。
【請求項１３】
前記組成物が、１種または複数種のｉｖ）添加剤をさらに含む請求項１０に記載の水性コーティング組成物。
【請求項１４】
前記組成物が、デンプンまたはヒドロキシアルキルデンプンをほぼ無含有である請求項１０に記載の水性コーティング組成物。
【請求項１５】
前記α−（１，３→グルカン）ポリマーが、９９％以上のα−１，３−グリコシド結合と、１％未満のα−１，３，６−分岐点とを有する鎖状ポリマーである請求項１０に記載の水性コーティング組成物。
【請求項１６】
前記バインダーが、ポリビニルアルコール、ポリビニルアセテート、部分的に鹸化したポリビニルアセテート、シラノール変性のポリビニルアルコール、ポリウレタン、デンプン、コーンデキストリン、セルロースエーテル、ヒドロキシエチルセルロース、ヒドロキシプロピルセルロース、エチルヒドロキシエチルセルロース、メチルセルロース、アルギナート、アルギン酸ナトリウム、キサンタン、カラギナン、ガーゴム、合成ポリマー、スチレンブタジエンラテックスまたはそれらの組み合わせである請求項１０に記載の水性コーティング組成物。
【請求項１７】
前記添加剤が、１種または複数種の分散剤、第４級アンモニウム塩、塩化カルシウム、界面活性剤、硬化剤、流動性向上剤、潤滑剤、消泡剤、離型剤、起泡剤、浸透剤、蛍光発光剤、防腐剤、殺生物剤、黄変抑制剤、紫外線吸収剤、酸化防止剤、不溶化剤、帯電防止剤、ｐＨ調節剤、耐水化剤、湿潤および／または乾燥紙力増強剤、架橋剤、グロスインクホールドアウト添加剤、耐脂性および耐油性添加剤、均染助剤、またはそれらの組み合わせである請求項１３に記載の水性コーティング組成物。
【請求項１８】
基材上にコーティング組成物の層を形成する方法であって、以下のステップ：
１）基材の少なくとも一部に水性コーティング組成物を塗布するステップであって、前記水性コーティング組成物が、以下；
ｉ）９０％以上のα−１，３−グリコシド結合、１％未満のα−１，３，６−グリコシド分岐点、および５５〜１０，０００の範囲の数平均重合度を有する水不溶性α−（１，３→グルカン）ポリマー；
ｉｉ）顔料、バインダーまたはそれらの組み合わせ；
ｉｉｉ）水性担体
を含むステップと；
２）前記水性コーティング組成物の前記塗布層から前記水性担体の少なくとも一部を除去して前記コーティング組成物の前記層を形成するステップと
を含む方法。
【請求項１９】
前記基材が、紙またはポリマーである請求項１８に記載の方法。
【発明の詳細な説明】
【技術分野】
【０００１】
関連出願の相互参照
本出願は、２０１５年１０月２６日付けで出願された米国仮特許出願第６２／２４６，３０８号明細書の優先権の利益を主張するものであり、その全ての開示内容が、参照により本明細書に組み込まれる。
【０００２】
本開示は、水不溶性α−（１，３→グルカン）ポリマーを含む組成物と、紙、プラスティック、および織物のインク受容層としてのその組成物の使用とに関する。水不溶性α−（１，３→グルカン）ポリマーを使用することにより、例えば、インクジェット式印刷用のプリンターからのインクで印刷した後、にじみも斑もほぼ無い鮮明な画像を提供する速乾性表面が生じる。
【背景技術】
【０００３】
紙産業は、その最終的な使用に応じて様々な種類の紙を沢山製造する。殆どの場合、未塗工紙は、表面に直接印刷するのに十分な特性を備えていない。このため、紙は、表面にインクを受け入れるようにするために、１層または複数層で被覆されていることが多い。コーティングは、一般的に、デンプン、熱可塑性ポリマー、非熱可塑性ポリマーまたはそれらの組み合わせから作製される。しかし、デンプンは、一緒に作用するのが困難になり得るゼラチン状のスラリーを形成し易く、熱可塑性物質は、高価であることがあり、また紙に塗布した場合には、容易にリサイクルできない。
【０００４】
紙だけでなく、いかなる印刷価可能な表面、例えば、プラスティックシートおよび織物のためのインク受容層に対する要件が多くある。マルチカラーシステムのインク滴が同一の物理的スポット上に重なり合うとしても、ドットが流出せず、かつ高い光学濃度を得るのに、必要以上に拡がらないように、インク受容層は、インク吸収用量が高いのが望ましい。インク受容層は、塗布直後に汚れてもインク液滴がにじまないように、高インク吸収速度を有する（インク乾燥時間が短い）のが望ましい。インク受容層は、発色性が優れているのが望ましい。インク受容層は、「パドリング」、即ち、隣接するインクドットの合体が全くないように、容易に濡れる必要があり、および早期に吸収したインク滴が、いかなる「にじみ」も示さないのが望ましく、即ち、隣接するドットまたは後で置かれたドットと重ならないのが望ましい。インク受容層は、ヘイズ値が低く、かつ透過性が優れている必要がある。
【０００５】
印刷した後、画像は、良好な耐水性、耐光性、および／または経時による耐変色性を有する必要がある。インク記録素子は、印刷の前または後に積み重ねられるならば、いかなるカールも粘着性挙動も示さないことがある。
【０００６】
これらの要件を満たすために、先行技術のインク受容層は、種々多様な材料を用いて調製されてきた。ポリエチレンテレフタレート（ＰＥＴ）、セルローストリアセテート、または紙等の寸法安定性基材が、使用されることが最も多く、１種もしくは複数種のポリマーコーティングで被覆されている。複数の基材に被覆でき、かつそのような層に必要な全ての特性を提供できるインク受容層が必要である。
【発明の概要】
【課題を解決するための手段】
【０００７】
本開示は、基材であって、基材の少なくとも一部が、コーティング組成物の層で被覆され、コーティング組成物が以下のｉ）およびｉｉ）を含む基材に関する：
ｉ）９０％以上のα−１，３−グリコシド結合、１重量％未満のα−１，３，６−グリコシド分岐点、および５５〜１０，０００の範囲の数平均重合度を有する水不溶性α−（１，３→グルカン）ポリマー；および
ｉｉ）少なくとも１種の顔料、少なくとも１種のバインダーまたはそれらの組み合わせ。
【０００８】
他の実施形態においては、本開示は、基材上にコーティング組成物の層を形成する方法であって、以下の１）および２）のステップを含む方法に関する：
１）基材の少なくとも一部に水性コーティング組成物を塗布するステップであって、水性コーティング組成物が、以下のｉ）〜ｉｉｉ）を含むステップ；
ｉ）９０％以上のα−１，３−グリコシド結合、１％未満のα−１，３，６−グリコシド分岐点、および５５〜１０，０００の範囲の数平均重合度を有する水不溶性α−（１，３→グルカン）ポリマー；
ｉｉ）顔料、バインダーまたはそれらの組み合わせ；
ｉｉｉ）水性担体；および
２）水性コーティング組成物の塗布層から水性担体の少なくとも一部を除去してコーティング組成物の層を形成するステップ。
【０００９】
本開示は、さらに水性コーティング組成物にも関する。
【発明を実施するための形態】
【００１０】
引用する全ての特許文献および非特許文献の開示は、参照によりその全体が本明細書に組み込まれる。
【００１１】
本明細書において使用される用語「実施形態」または「開示」は、限定されることを意味するものではなく、請求項で定義されるまたは本明細書に記載される実施形態のいずれかに一般的に適用される。これらの用語は、本明細書において互換的に使用される。
【００１２】
明記されない限り、本明細書において使用される用語「１つの（ａ）」および「１つの（ａｎ）」は、１つまたは複数の（すなわち、少なくとも１つの）参照される特徴を包含することを意図する。
【００１３】
当業者であれば、以下の詳細な説明を読むことにより、本開示の特徴および利点をさらに容易に理解するであろう。本開示の特定の特徴は、明確にするために、別々の実施形態に関連して上述され、また以下に記載されるが、単一の要素において組み合わせても提供できることを理解されたい。反対に、簡潔にするために単一の実施形態の文脈で記載される、本開示の様々な特徴はまた、別個で、または任意の下位組み合わせ（ｓｕｂ−ｃｏｍｂｉｎａｔｉｏｎ）で提供されてよい。さらに、文脈上特に明記されない限り、単数形を示す言葉は複数形も含む（例えば、「１つの（ａ）」および「１つの（ａｎ）」は、１つでも複数でも指すことができる）。
【００１４】
本出願に明記される様々な範囲の数値の使用は、特に明確に断らない限り、記載範囲内の最小値と最大値との両方とも用語「約」に続くかのように近似値として記載される。この方法において、記載範囲の上下に僅かな差を用いて、範囲内の値と実質的に同じ結果を実現できる。同様に、これらの範囲の開示は、最小値と最大値との間のそれぞれの値および全ての値を含む連続範囲とするものである。
【００１５】
本明細書では：
用語「デンプン」は、アミロースおよびアミロペクチンからなる高分子炭化水素を意味する。
【００１６】
用語「ヒドロキシアルキルデンプン」は、一部加水分解した天然デンプンのエーテル誘導体であって、デンプン中のヒドロキシル基が、ヒドロキシルアルキル化されているエーテル誘導体を意味する。
【００１７】
語句「水不溶性」は、５グラム未満のα−（１，３→グルカン）ポリマーが２３℃の水１００ミリリットルに溶解することを意味する。他の実施形態においては、水不溶性は、４グラム未満または３グラム未満または２グラム未満または１グラム未満のポリマーが２３℃の水に溶解することを意味する。
【００１８】
語句「α−（１，３→グルカン）ポリマー」は、グリコシド結合により一緒に連結するグルコースモノマー単位を含む多糖であって、少なくとも約５０％のグリコシド結合が、α−１，３−グリコシド結合である多糖を意味する。他の実施形態においては、α−１，３−グリコシド結合の百分率は、９０％以上、９５％以上、９６％以上、９７％以上、９８％以上、９９％以上もしくは１００％（または５０％〜１００％の任意の整数値）であり得る。従って、α−（１，３→グルカン）ポリマーは、１０％以下、５％以下、４％以下、３％以下、２％以下、１％以下または０％のα−１，３−グリコシド結合ではないグリコシド結合を含む。
【００１９】
用語「グリコシド結合」は、炭水化物（糖）分子を別の炭水化物等の別の基に結合する共有結合の類を指す。本明細書において使用される用語「α−１，３−グリコシド結合」は、隣接するα−Ｄグルコース環の１位および３位の炭素を介してα−Ｄ−グルコース分子を相互に結合する共有結合の類を指す。本明細書では、「α−Ｄ−グルコース」を、「グルコース」と呼ぶこととなる。
【００２０】
語句「コーティング組成物」は、基材上に層を形成する全ての固体成分、例えば、α−（１，３→グルカン）ポリマー、顔料、さらに場合により界面活性剤、分散助剤、バインダー、架橋剤、および／または他の添加剤を指す。固体という用語は、室温以下で液体であり得る成分があるとしても使用される。
【００２１】
語句「水性コーティング組成物」は、水性担体をさらに含むコーティング組成物を指す。基材に塗布した後、水性担体の少なくとも一部は、除去され、基材上にコーティング組成物の所望の層を形成する。水性担体の少なくとも一部の除去は、５０重量％以上の水性担体を除去することを意味する。他の実施形態においては、９０重量％以上または９５％重量以上または９９重量％以上の水性担体が除去される。水含有量は、カール・フィッシャー滴定により評価できる。
【００２２】
語句「から本質的になる」は、組成物が、詳述する全ての成分、および組成物の総重量を基準として５重量％未満の任意の他の成分または成分の組み合わせを含有することを意味する。例えば、ＡおよびＢから本質的になる組成物は、少なくとも９５重量％のＡおよびＢと、５重量％以下の任意の他の成分または組み合わせ成分とを含有する必要があり、重量百分率は、組成物の総重量を基準とする。他の実施形態においては、から本質的になっているという語句は、組成物が、組成物の総重量を基準として４重量％未満または３重量％未満または２重量％未満または１重量％未満または０．５重量％未満の詳述していない成分を含有することを意味する。
【００２３】
いくつかの実施形態においては、本開示は、基材であって、基材の少なくとも一部が、コーティング組成物の層で被覆され、コーティング組成物が、以下のｉ）およびｉｉ）を含む基材に関する：
ｉ）９０％以上のα−１，３−グリコシド結合、１％未満のα−１，３，６−グリコシド分岐点、および５５〜１０，０００の範囲の数平均重合度を有する水不溶性α−（１，３→グルカン）ポリマー；および
ｉｉ）顔料、バインダーまたはそれらの組み合わせ。
【００２４】
本開示はまた、基材上にコーティング組成物の層を形成する方法であって、以下の１）および２）のステップを含む方法にも関する：
１）基材の少なくとも一部に水性コーティング組成物の層を塗布するステップであって、水性コーティング組成物が、以下のｉ）およびｉｉ）を含むステップ；
ｉ）９０％以上のα−１，３−グリコシド結合、１％未満のα−１，３，６−グリコシド分岐点、および５５〜１０，０００の範囲の数平均重合度を有する水不溶性α−（１，３→グルカン）ポリマー；
ｉｉ）顔料、バインダーまたはそれらの組み合わせ；および
ｉｉｉ）水性担体；ならびに
２）水性コーティング組成物の塗布層から水性担体の少なくとも一部を除去してコーティング組成物の層を形成するステップ。
【００２５】
水不溶性α−（１，３→グルカン）ポリマーは、酵素法、例えば、米国特許第７，０００，０００号明細書または米国特許第８，８７１，４７４号明細書により提供されるグルコシルトランスフェラーゼ酵素を使用する方法を用いて生成できる。いくつかの実施形態においては、水不溶性α−（１，３→グルカン）ポリマーは、Ｇｔｆ  Ｊに対して９０％以上の配列同一性を有するグルコシルトランスフェラーゼ酵素により、生成される。水不溶性α−（１，３→グルカン）ポリマーの酵素生成は、５５〜１０，０００の範囲の数平均重合度（Ｄｐｎ）をもたらすことができる。他の実施形態においては、ＤＰｎは、７５〜１，０００の範囲であり得、尚さらなる実施形態においては、１００〜８００の範囲であり得る。数平均重合度は、サイズ排除クロマトグラフィーにより求めることができる。
【００２６】
上述の特許文献に開示される酵素はまた、９０％以上のα−１，３−グリコシド結合を有する水不溶性繊維を生成するのに特に有用である。９０％以上のα−１，３−グリコシド結合を含む水不溶性α−（１，３→グルカン）ポリマーは、本明細書においては、均質構造を有する鎖状ポリマーとみなされる。均質構造とは、水不溶性α−（１，３→グルカン）ポリマーが、α−１，３−グリコシド結合でない結合、例えば、α−１，６−グリコシド結合、α−１，４−グリコシド結合またはα−１，３，６−グリコシド分岐点を１０％未満有することを意味する。他の実施形態においては、水不溶性α−（１，３→グルカン）ポリマーは、９％未満または８％未満または７％未満または６％未満または５％未満または４％未満または３％未満または２％未満または１％未満の、α−１，３−結合ではないグリコシド結合を含む。尚さらなる実施形態においては、水不溶性α−（１，３→グルカン）ポリマーは、９９％以上のα−１，３−グリコシド結合と、１％未満のα−１，３，６−グリコシド分岐点とを有する鎖状ポリマーである。本明細書で使用されるα−１，３−グリコシド結合の百分率は、α−１，３−結合により連結するモノマー単位の平均数をポリマー組成物中のモノマー単位の総数で割ったもの（×１００）を指す。α−１，３−グリコシド結合の百分率は、１Ｈ  ＮＭＲスペクトルのピークの積分により求められ、この測定において、水不溶性α−（１，３→グルカン）ポリマーの試料は、ｄ６−ＤＭＳＯ中に３重量％のＬｉＣおよび０．１ミリリットルのトリフルオロ酢酸を含有するｄ６−ジメチルスルホキシド（ＤＭＳＯ）中に溶媒和されている。α−１，３−グリコシド結合でない結合の百分率は、同一の手法で、同じ一般的な式を用いて、求めることができる。
【００２７】
α−（１，３→グルカン）ポリマーが水不溶性であることは、重要である。基材に塗布される水性コーティング組成物は、水不溶性α−（１，３→グルカン）ポリマーを水に分散した分散液である。基材の少なくとも一部に塗布され、その塗布層を乾燥する場合に、コーティング組成物の層は、水銀圧入法により測定した０．１〜０．５０ミリリットル／グラム（ｍｌ／ｇ）の範囲の平均の細孔径容積を含む。他の実施形態においては、平均の細孔径容積は、０．１２〜０．４５ｍｌ／ｇまたは０．１４〜０．４０ｍｌ／ｇの範囲であり得る。対照的に、水不溶性の多糖組成物は、基材に塗布される際に、水不溶性α−（１，３→グルカン）ポリマーに匹敵する規模の細孔も空孔も伴わない連続層を形成する。語句「不連続層」は、材料の自立層が５％未満の破断時伸びを有する個々の粒子を有する層を意味する。
【００２８】
水不溶性α−（１，３→グルカン）ポリマーは、コーティング組成物の総量を基準として、０．１重量％〜約５０重量％の範囲で含むことができる。他の実施形態においては、水不溶性α−（１，３→グルカン）ポリマーは、１重量％〜４５重量％または２重量％〜４０重量％または３重量％〜３５重量％または３重量％〜３０重量％の範囲で水不溶性α−（１，３→グルカン）ポリマーを含むことができ、全ての重量百分率は、コーティング組成物の総重量を基準とする。
【００２９】
コーティング組成物はまた、少なくとも１種の顔料、少なくとも１種のバインダー、またはそれらの組み合わせ含む。いくつかの実施形態においては、コーティング組成物は、水不溶性α−（１，３→グルカン）ポリマーおよび顔料を含む。いくつかの実施形態においては、コーティング組成物は、水不溶性α−（１，３→グルカン）ポリマーおよび顔料から本質的になる。いくつかの実施形態においては、コーティング組成物は、水不溶性α−（１，３→グルカン）ポリマーおよびバインダーを含む。他の実施形態においては、コーティング組成物は、水不溶性α−（１，３→グルカン）ポリマーおよびバインダーから本質的になる。いくつかの実施形態においては、コーティング組成物は、水不溶性α−（１，３→グルカン）ポリマー、顔料、およびバインダーを含む。他の実施形態においては、コーティング組成物は、水不溶性α−（１，３→グルカン）ポリマー、顔料、およびバインダーから本質的になる。
【００３０】
コーティング組成物は、水不溶性α−（１，３→グルカン）ポリマーおよび顔料を含むことができる。１種または複数種の顔料をコーティング組成物中に含むことができる。好適な顔料としては、例えば、二酸化チタン、炭酸カルシウム、カオリン、構造粘土および仮焼粘土等の粘土、水和ケイ酸アルミニウム、ベントナイト、天然炭酸カルシウムおよび合成炭酸カルシウム、硫酸カルシウム（セッコウ）、ケイ酸カルシウム、ケイ酸カルシウム水和物、シリカ、沈降シリカ、ヒュームドシリカ、アルミナ、アルミニウム三水和物、プラスティック（ポリスチレン）顔料、サテンホワイト、タルク、硫酸バリウム、酸化亜鉛、またはそれらの組み合わせを挙げることができる。いくつかの実施形態においては、顔料は、炭酸カルシウム、結晶性シリカ、非晶質シリカ、チタンジオキシドカルシウムシリケート、またはそれらの組み合わせである。顔料は、コーティング組成物の総重量を基準として、１０〜７５重量％の範囲で存在できる。他の実施形態においては、顔料は、コーティング組成物の総重量を基準として、２０〜７０重量％または２５〜６５重量％の範囲で存在できる。
【００３１】
コーティング組成物は、水不溶性α−（１，３→グルカン）ポリマーおよびバインダーを含むことができる。バインダーは、コーティング組成物の総重量を基準として、コーティング組成物の１〜５０重量％の範囲で含むことができる。他の実施形態においては、バインダーは、コーティング組成物の２〜４５重量％または２〜４０重量％または２〜３０重量％の範囲で含むことができ、重量百分率は、コーティング組成物の総重量を基準とする。１種または複数種のバインダーをコーティング組成物中に含むことができる。好適なバインダーとしては、例えば、ポリビニルアルコール、ポリビニルアセテート、部分的に鹸化したポリビニルアセテート、シラノール変性のポリビニルアルコール、ポリウレタン、デンプン、コーンデキストリン、カルボキシメチルセルロース、セルロースエーテル、ヒドロキシエチルセルロース、ヒドロキシプロピルセルロース、エチルヒドロキシエチルセルロース、メチルセルロース、アルギナート、アルギン酸ナトリウム、キサンタン、カラギナン、カゼイン、大豆タンパク質、ガーゴム、合成ポリマー、スチレンブタジエンラテックス、スチレンアクリレートラテックス、またはそれらの組み合わせを挙げることができる。いくつかの実施形態においては、バインダーは、ポリビニルアルコール、ポリビニルアセテート、部分的に鹸化したポリビニルアセテート、シラノール変性のポリビニルアルコール、ポリウレタン、デンプン、コーンデキストリン、セルロースエーテル、ヒドロキシエチルセルロース、ヒドロキシプロピルセルロース、エチルヒドロキシエチルセルロース、メチルセルロース、アルギナート、アルギン酸ナトリウム、キサンタン、カラギナン、ガーゴム、合成ポリマー、スチレンブタジエンラテックス、またはそれらの組み合わせである。いくつかの実施形態においては、バインダーは、ポリビニルアルコールである。他の実施形態においては、バインダーは、ポリビニルアルコール、シラノール変性のポリビニルアルコールおよびポリビニルアセテートのうちの２種以上の組み合わせである。存在するならば、コーティング組成物は、最大５０重量％までのバインダーを含むことができ、その重量百分率は、コーティング組成物の総量を基準とする。いくつかの実施形態においては、コーティング組成物は、バインダーを無含有である。他の実施形態においては、コーティング組成物は、デンプンおよび／またはヒドロキシアルキルデンプンを無含有である。他の実施形態においては、コーティング組成物は、水溶性多糖を無含有である。本明細書に使用される、無含有という語句は、コーティング組成物が、１重量％未満の成分、または０．５重量％未満もしくは０．１重量％もしくは０．０１重量％未満の成分を含有することを意味する。尚さらなる実施形態においては、無含有ということは、特定の成分が、１Ｈ  ＮＭＲにより検出できないことを意味する。
【００３２】
コーティング組成物は、ｉｖ）添加剤をさらに含むことができる。これらの各成分のうち１種または複数種を添加できる。例えば、添加剤のカテゴリーは、１種または複数種の個々の成分を使用できる多くの潜在的な成分を包含する。いくつかの実施形態においては、顔料および／またはバインダー、ならびに１種もしくは複数種の添加剤を使用できる。他の実施形態においては、コーティング組成物は、バインダーを添加することなく、顔料および１種または複数種の添加剤を含むことができる。尚さらなる実施形態においては、コーティング組成物は、顔料を添加することなく、バインダーおよび１種または複数種の添加剤を含むことができる。
【００３３】
コーティング組成物は、紙塗工で通常に使用される任意の添加剤をさらに含むことができる。好適な添加剤としては、例えば、分散剤、第４級アンモニウム塩、塩化カルシウム、ケイ酸カルシウム；界面活性剤、例えば、カチオン界面活性剤、アニオン界面活性剤、非イオン界面活性剤、両性界面活性剤、フッ素化界面活性剤；硬化剤、例えば、活性ハロゲン化合物、ビニルスルホン化合物、エポキシ化合物；分散助剤、例えば、ポリアクリレート、ポリホスフェート、ポリカルボキシレート、流動性向上剤；潤滑剤、例えば、ステアリン酸カルシウム、ステアリン酸アンモニウムおよび／またはステアリン酸亜鉛、ワックスもしくはワックスエマルション、アルキルケテン２量体、グリコール；消泡剤、例えば、オクチルアルコール、シリコーン系消泡剤；離型剤；起泡剤；浸透剤、例えば、１，２−プロパンジオール、トリエチレングリコールブチルエーテル、２−ピロリドン；蛍光発光剤、例えば、蛍光増白剤；防腐剤、例えば、ベンゾイソチアゾロンおよびイソチアゾロン化合物；殺生物剤、例えば、メタボレート、チオシアネート、安息香酸ナトリウム、ベンゾイソチアオリン−３−オン；黄変抑制剤、例えば、ナトリウムヒドロキシメチルスルホネート、ナトリウムｐ−トルエンスルホネート；紫外線吸収剤、例えば、ベンゾトリアゾール化合物；酸化防止剤、例えば、立体障害性フェノール化合物；不溶化剤；帯電防止剤；ｐＨ調節剤、例えば、弱塩基、第１級アミン、第２級アミンまたは第３級アミン、硫酸、塩酸；耐水化剤、例えば、ケトン樹脂、アニオンラテックス、グリオキサール；湿潤紙力増強剤および／または乾燥紙力増強剤、例えば、グリオキサール系樹脂、酸化ポリエチレン、メラミン樹脂、尿素ホルムアルデヒド；架橋剤；グロスインクホールドアウト添加剤；耐脂性および耐油性添加剤；均染助剤、例えば、ポリエチレンエマルション、アルコール／エチレンオキシドまたはそれらの組み合わせを挙げることができる。いくつかの実施形態においては、コーティング組成物は、１種もしくは複数種の添加剤をさらに含み、その添加剤は、１種または複数種の分散剤、第４級アンモニウム塩、塩化カルシウム、界面活性剤、硬化剤、流動性向上剤、潤滑剤、消泡剤、離型剤、起泡剤、浸透剤、蛍光発光剤、防腐剤、殺生物剤、黄変抑制剤、紫外線吸収剤、酸化防止剤、不溶化剤、帯電防止剤、ｐＨ調節剤、耐水化剤、湿潤紙力増強剤および／または乾燥紙力増強剤、架橋剤、グロスインクホールドアウト、添加剤耐脂性および耐油性添加剤、均染助剤、またはそれらの組み合わせである。コーティング組成物は、任意の１種もしくは複数の列記した添加剤を、コーティング組成物の総量を基準として、０〜５重量％の範囲の量で含有できる。他の実施形態においては、添加剤は、０．１〜４重量％または０．５〜３．５重量％または０．５〜３重量％の範囲の量で、存在できる。全ての重量百分率は、コーティング組成物の総量を基準とする。
【００３４】
コーティング組成物の個々の成分は、水性担体に分散されて、水性コーティング組成物を形成することができる。本明細書で使用される、水性担体は、５０重量％以上の水を含む液体担体を意味する。他の実施形態においては、水性担体は、７５％以上もしくは８５％以上もしくは９０％以上もしくは９５％以上の水を含み、全ての重量百分率は、水性担体の総量を基準とする。揮発性の非水溶媒、例えばアルコールまたは他の有機溶媒が存在してもよいが、しかし、非水性担体の量が、水性コーティング組成物中に存在する水の量と比較した場合、低くなると予期される。水性コーティング組成物中の水性担体の量は、水性コーティング組成物の総重量を基準として、９５重量％以下である。他の実施形態においては、水性担体は、水性コーティング組成物の総重量を基準として、９０重量％以下もしくは８５重量％以下もしくは８０重量％以下もしくは７５重量％以下もしくは７０重量％以下もしくは６５重量％以下もしくは６０重量％以下もしくは５５％重量以下もしくは５０重量％以下もしくは４０重量％以下もしくは３０重量％以下もしくは２０重量％で存在する。一般的に、水性コーティング組成物は、相対的に平滑なコーティングが、塊も空隙もストリーキングもなく、基材の表面に塗布できる粘度を有することが望ましい。そのような塗布の詳細は、当業者ならば熟知している。
【００３５】
水性コーティング組成物は、当技術分野で既知の標準的な方法を用いて、形成できる。例えば、乾燥原料は、全て一度に添加、数回に分けて添加、交互に添加のいずれかで水に添加できる。例えば、顔料を任意の添加剤と一緒に水性担体と最初に混合した後に、水不溶性α−（１，３→グルカン）ポリマーを粉末としてまたはウエットケーキとして添加する。他の実施形態においては、コーティング組成物の成分は、乾式配合でき、その後に水性担体に添加できるプレミックスを形成する。水性コーティング組成物は、水不溶性α−（１，３→グルカン）ポリマーの分散液を形成するために、入念に混合されたい。
【００３６】
本開示はまた、基材上にコーティング組成物の層を形成する方法であって、以下の１）および２）のステップを備える方法にも関する：
１）基材の少なくとも一部に水性コーティング組成物の層を塗布するステップであって、水性コーティング組成物が、以下のｉ）およびｉｉ）を含むステップ；
ｉ）９０％以上のα−１，３−グリコシド結合、１％未満のα−１，３，６−グリコシド分岐点、および５５〜１０，０００の範囲の数平均重合度を有する水不溶性α−（１，３→グルカン）ポリマー；
ｉｉ）顔料、バインダーまたはそれらの組み合わせ；および水性担体；ならびに
２）水性コーティング組成物の塗布層から水性担体の少なくとも一部を除去してコーティング組成物の層を形成するステップ。
【００３７】
基材の少なくとも一部に水性コーティング組成物の層を塗布するステップは、当技術分野で既知の手段により、成し遂げることができる。基材は、セルロース基材、ポリマー、紙、織物、板紙、厚紙、または段ボールであり得る。いくつかの実施形態においては、ポリマー基材は、例えばセルロースアセテート、ポリエステル、または塩化ポリビニルを含む、透明シートであり得る。
【００３８】
水性コーティング組成物の層を塗布する方法としては、例えば、エアナイフ塗工、ロッド塗工、バー塗工、ワイヤバー塗工、吹きつけ塗装、はけ塗り、キャスト塗工、フレキシブルブレード塗工、グラビア塗工、ジェット塗布器による塗工、ショートドゥエル塗工、スライドホッパー塗工、カーテンコーティング、フレキソ印刷塗工、サイズプレス塗工、リバースロール塗工およびトランスファーロール塗工を挙げることができる。水性コーティング組成物は、基材の少なくとも一部に、例えば、基材の片側もしくは両側に、片側の一部に、または平坦な基材の両側の一部に、塗布できる。水性コーティングは、基材に一回または基材に複数回、塗布できる。
【００３９】
他の実施形態においては、水性コーティング組成物は、印刷作業の直前かまたは印刷作業中のいずれかに基材に塗布できる。例えば、インクジェットプリンター等の印刷機は、基材上にインクを置く前に、インクを受容することとなる紙の一部に水性コーティング組成物の層を塗布するように、装備され得る。この手順で塗布されるコーティング組成物の層は、インクに適用されるのと同じサイズであることが可能であるか、またはインクに適用されるものよりも大きくなることが可能である。
【００４０】
コーティングステップの後、水の少なくとも一部が、当技術分野で既知の方法により、除去される。例えば、空気乾燥もしくは対流乾燥、直線トンネル乾燥、アーク乾燥、エアループ乾燥、接触乾燥もしくは伝導乾燥、放射エネルギー乾燥、赤外線乾燥、マイクロ波乾燥、またはそれらの組み合わせを使用してよい。塗工基材は、表面平滑性および光沢を向上させるために、乾燥後に、場合によりカレンダー処理を施すことができる。カレンダー処理は、１回もしくは複数回、ニップおよびローラーを通って塗工基材を通過することにより、実施できる。
【００４１】
水性コーティング組成物は、０．１〜３０グラム／平方メートル（ｇ／ｍ２）の範囲の乾燥コーティング量を塗布するような割合で基材に塗布できる。他の実施形態においては、乾燥コーティング量は、０．５〜２５ｇ／ｍ２または１〜２０ｇ／ｍ２の範囲であり得る。コーティング組成物の塗布層は、０．１〜５０マイクロメートル（μｍ）の範囲の厚さを有することができる。他の実施形態においては、その厚さは、０．５〜４０μｍまたは１〜３０μｍまたは１〜２０μｍであり得る。
【００４２】
本明細書に開示される実施形態の非限定の例として以下が挙げられる：
１．基材であって、基材の少なくとも一部が、コーティング組成物の層で被覆され、コーティング組成物が、以下のｉ）およびｉｉ）を含む基材；
ｉ）９０％以上のα−１，３−グリコシド結合、１重量％未満のα−１，３，６−グリコシド分岐点、および５５〜１０，０００の範囲の数平均重合度を有する水不溶性α−（１，３→グルカン）ポリマー；および
ｉｉ）少なくとも１種の顔料、少なくとも１種のバインダーまたはそれらの組み合わせ。２．基材が、セルロース基材、ポリマー、紙、織物、板紙、厚紙、または段ボールである実施形態１に記載の基材。
３．コーティング組成物の層が、０．１０〜０．５０ミリリットル／グラムの範囲の平均細孔径を含む実施形態１または２に記載の基材。
４．バインダーが、ポリビニルアルコール、ポリビニルアセテート、部分的に鹸化したポリビニルアセテート、シラノール変性のポリビニルアルコール、ポリウレタン、デンプン、コーンデキストリン、カルボキシメチルセルロース、セルロースエーテル、ヒドロキシエチルセルロース、ヒドロキシプロピルセルロース、エチルヒドロキシエチルセルロース、メチルセルロース、アルギナート、アルギン酸ナトリウム、キサンタン、カラギナン、カゼイン、大豆タンパク質、ガーゴム、合成ポリマー、スチレンブタジエンラテックス、スチレンアクリレートラテックス、またはそれらの組み合わせである実施形態１〜３のいずれか１つに記載の基材。
５．コーティング組成物が、０．１〜５０重量％の範囲で水不溶性α−（１，３→グルカン）ポリマーを含み、重量百分率が、コーティング組成物の総重量を基準とする実施形態１〜４のいずれか１つに記載の基材。
６．コーティング組成物が、１種または複数種のｉｖ）添加剤をさらに含む実施形態１〜５のいずれか１つに記載の基材。
７．水不溶性α−（１，３→グルカン）ポリマーが、９９％以上のα−１，３−グリコシド結合と、１％未満のα−１，３，６−グリコシド分岐点とを有する鎖状ポリマーである請求項１に記載の基材。
８．コーティング組成物が、デンプンおよび／またはヒドロキシアルキルデンプンを無含有であるまたはほぼ無含有である実施形態１〜６のいずれか１つに記載の基材。
９．バインダーが、ポリビニルアルコール、ポリビニルアセテート、部分的に鹸化したポリビニルアセテート、シラノール変性のポリビニルアルコール、ポリウレタン、デンプン、コーンデキストリン、セルロースエーテル、ヒドロキシエチルセルロース、ヒドロキシプロピルセルロース、エチルヒドロキシエチルセルロース、メチルセルロース、アルギナート、アルギン酸ナトリウム、キサンタン、カラギナン、ガーゴム、合成ポリマー、スチレンブタジエンラテックスまたはそれらの組み合わせである実施形態１〜８のいずれか１つに記載の基材。
１０．添加剤が、１種または複数種の分散剤、第４級アンモニウム塩、塩化カルシウム、界面活性剤、硬化剤、流動性向上剤、潤滑剤、消泡剤、離型剤、起泡剤、浸透剤、蛍光発光剤、防腐剤、殺生物剤、黄変抑制剤、紫外線吸収剤、酸化防止剤、不溶化剤、帯電防止剤、ｐＨ調節剤、耐水化剤、湿潤および／または乾燥紙力増強剤、架橋剤、グロスインクホールドアウト添加剤、耐脂性および耐油性添加剤、均染助剤、またはそれらの組み合わせである実施形態６〜９のいずれか１つに記載の基材。
１１．実施形態１〜１０のいずれか１つに記載のコーティング組成物と、ｉｉｉ）水性担体とを含む水性コーティング組成物。
１２．α−（１，３→グルカン）ポリマーが、Ｇｔｆ  Ｊに対して９０％以上の配列同一性を有するグルコシルトランスフェラーゼ酵素により、生成される実施形態１１に記載の水性コーティング組成物。
１３．水性コーティング組成物が、水溶性多糖を無含有である実施形態１１または１２に記載の水性コーティング組成物。
１４．水性担体が、水性コーティング組成物の総重量の６０重量％以下を構成する実施形態１１〜１３のいずれか１つに記載の水性コーティング組成物。
１５．組成物が１種または複数種のｉｖ）添加剤をさらに含む実施形態１１〜１４のいずれか１つに記載の水性コーティング組成物。
１６．組成物が、デンプンおよび／またはヒドロキシアルキルデンプンをほぼ無含有である実施形態１１〜１５のいずれか１つに記載の水性コーティング組成物。
１７．α−（１，３→グルカン）ポリマーが、９９％以上のα−１，３−グリコシド結合と、１％未満のα−１，３，６−グリコシド分岐点とを有する鎖状ポリマーである実施形態１１〜１６のいずれか１つに記載の水性コーティング組成物。
１８．バインダーが、ポリビニルアルコール、ポリビニルアセテート、部分的に鹸化したポリビニルアセテート、シラノール変性のポリビニルアルコール、ポリウレタン、デンプン、コーンデキストリン、セルロースエーテル、ヒドロキシエチルセルロース、ヒドロキシプロピルセルロース、エチルヒドロキシエチルセルロース、メチルセルロース、アルギナート、アルギン酸ナトリウム、キサンタン、カラギナン、ガーゴム、合成ポリマー、スチレンブタジエンラテックスまたはそれらの組み合わせである実施形態１１〜１７のいずれか１つに記載の水性コーティング組成物。
１９．添加剤が、１種または複数種の分散剤、第４級アンモニウム塩、塩化カルシウム、界面活性剤、硬化剤、流動性向上剤、潤滑剤、消泡剤、離型剤、起泡剤、浸透剤、蛍光発光剤、防腐剤、殺生物剤、黄変抑制剤、紫外線吸収剤、酸化防止剤、不溶化剤、帯電防止剤、ｐＨ調節剤、耐水化剤、湿潤および／または乾燥紙力増強剤、架橋剤、グロスインクホールドアウト添加剤、耐脂性および耐油性添加剤、均染助剤、またはそれらの組み合わせである実施形態１５〜１８のいずれか１つに記載の水性組成物。
２０．基材上にコーティング組成物の層を形成する方法であって、以下の１）および２）のステップを備える方法：
１）基材の少なくとも一部に水性コーティング組成物を塗布するステップであって、水性コーティング組成物が、以下のｉ）〜ｉｉｉ）を含むステップ；
ｉ）９０％以上のα−１，３−グリコシド結合、１％未満のα−１，３，６−グリコシド分岐点、および５５〜１０，０００の範囲の数平均重合度を有する水不溶性α−（１，３→グルカン）ポリマー；
ｉｉ）顔料、バインダーまたはそれらの組み合わせ；
ｉｉｉ）水性担体；および
２）水性コーティング組成物の塗布層から水性担体の少なくとも一部を除去してコーティング組成物の層を形成するステップ。
２１．ａ）α−（１，３→グルカン）ポリマーが、Ｇｔｆ  Ｊに対して９０％以上の配列同一性を有するグルコシルトランスフェラーゼ酵素により、合成される実施形態２０に記載の方法。
２２．基材が、紙またはポリマーである実施形態２０または２１に記載の方法。
２３．水性コーティング組成物がｉｖ）添加剤をさらに含む実施形態２０〜２２のいずれか１つに記載の方法。
２４．コーティング組成物の塗布層が、少なくとも一部の水が除去された後に、０．１０〜０．５０ミリリットル／グラムの範囲の平均多孔度を有する表面を形成する実施形態２０〜２３のいずれか１つに記載の方法。
【実施例】
【００４３】
特に明記しない限り、全ての原料は、Ｓｉｇｍａ−Ａｌｄｒｉｃｈ，Ｓｔ．Ｌｏｕｉｓ，Ｍｉｓｓｏｕｒｉから入手可能である。
【００４４】
１．８ｍｌ／ｇの細孔容積を有するＳｉｌｉｃａ＃１と、１．２ｍｌ／ｇの細孔容積を有するＳｉｌｉｃａ＃２、非晶質シリカとは、両方ともＰＱ  Ｃｏｒｐｏｒａｔｉｏｎ，Ｖａｌｌｅｙ  Ｆｏｒｇｅ，Ｐｅｎｎｓｙｌｖａｎｉａ．から入手可能である。
【００４５】
ＰＶＯＨ＃１、部分的に鹸化したＰＶＯＨ、ＰＶＯＨ＃２、シラノール変性のＰＶＯＨおよびＰＶＯＨ＃３ポリビニルアルコールは、Ｋｕｒａｒａｙ  Ｅｕｒｏｐｅ  ＧｍｂＨ，  Ｇｅｒｍａｎｙから入手可能である。
【００４６】
ＰＶＡｃと、ビニルアセテートエマルションおよびアミノメタクリレート系の第４級コポリマーとは、両方ともＩｎｄｕｌｏｒ  Ｃｈｅｍｉｅ  ＧｍｂＨ，Ｇｅｒｍａｎｙから入手可能である。
【００４７】
ＨＹＤＲＯＣＡＲＢ（登録商標）６０およびＨＹＤＲＯＣＡＲＢ（登録商標）９０炭酸カルシウムは、Ｏｍｙａ  Ｉｎｃｏｒｐｏｒａｔｅｄ，  Ｐｒｏｃｔｏｒ，Ｖｅｒｍｏｎｔから入手可能である。
【００４８】
ケイ酸カルシウムは、Ｃｉｒｋｅｌ  ＧｍｂＨ  ＆  Ｃｏ，Ｈａｌｔｅｒｎ  Ｇｅｒｍａｎｙから入手可能である。
【００４９】
米国特許第８，８７１，４７４号明細書の方法に従って、水不溶性α−（１，３→グルカン）ポリマーを生成した。ポリマーは、約３００の数平均重合度と、９８％を超えるα−１，３グリコシド結合とを有した。
【００５０】
ＳＵＲＦＹＮＯＬ（登録商標）４６５非イオン界面活性剤および他の非イオン有機湿潤剤は、Ａｉｒ  Ｐｒｏｄｕｃｔｓ，Ａｌｌｅｎｔｏｗｎ，Ｐｅｎｎｓｙｌｖａｎｉａから入手可能である。
【００５１】
コーンデキストリンは、Ｃａｒｇｉｌｌ，Ｗａｙｚａｔａ，Ｍｉｎｎｅｓｏｔａから入手可能である。
【００５２】
ＰＲＯＸＥＬ（登録商標）ＧＸＬ抗菌剤は、Ａｒｃｈ  Ｃｈｅｍｉｃａｌｓ，Ｉｎｃ．，Ｓｍｙｒｎａ，Ｇｅｏｒｇｉａから入手可能である。
【００５３】
Ｑｕａｎｔａｃｈｒｏｍｅ  Ｉｎｓｔｒｕｍｅｎｔｓ，Ｂｏｙｎｔｏｎ  Ｂｅａｃｈ，Ｆｌｏｒｉｄａから入手可能であるＰＯＲＥＭＡＳＴＥＲ（登録商標）ＧＴ細孔径分析装置を用いて、細孔径容積を測定した。
【００５４】
コーティング組成物１〜４
表１に従って、水中に組成物を分散させて、コーティング組成物１〜４を生成した。表１における量は、重量部である。
【００５５】
【表１】
2019501044.tif 000002
【００５６】
コーティング組成物５、６、７ならびに比較のコーティング組成物ＡおよびＢ
水に表２の原料を分散させて、コーティング組成物５、６、および７ならびに比較のコーティング組成物ＡおよびＢを同様に調製した。表２における量は、重量部である。
【００５７】
【表２】
2019501044.tif 000003
【００５８】
表１および２の水性コーティング組成物をインクジェット用紙に塗布し、乾燥させた。次に、６００ドット／インチ（ｄｐｉ）、９００ｄｐｉ、および１２００ｄｐｉで印刷するインクジェットプリンターを介して乾燥したコーティングを供給し、Ａが視覚による品質が最も高く、Ｆが視覚による品質が最も低い、評価尺度、Ａ、Ｂ、Ｃ、Ｄ、またはＦを用いて、印刷品質を可視的に解析した。２番目の試験では、インクをコーティング組成物に塗布して１．７秒後、インクを払拭し、払拭領域を可視的に解析し、Ａが最も良好な等級で、Ｆが最も劣等な等級（つまり、最もインクがにじんでいる）、Ａ、Ｂ、Ｃ、Ｄ、またはＦの等級を付与した。表３において、等級「ｕ」は、汚点が、インクを特定できなくすることを意味する。結果を表３に示す。略語「ｎ／ａ」は、未測定を意味する。
【００５９】
【表３】
2019501044.tif 000004
【００６０】
コーティング組成物８の調製
３重量部（ｐｂｗ）の水不溶性α−（１，３→グルカン）ポリマー、５ｐｂｗの１，２−プロパンジオール、１ｐｂｗのトリエチレングリコールブチルエーテル、１０ｐｂｗのグリセロール、３ｐｂｗの２−ピロリドン、０．１５ｐｂｗのＰＲＯＸＥＬ（登録商標）ＧＸＬ抗菌剤、０．５ｐｂｗのＳＵＲＦＹＮＯＬ（登録商標）界面活性剤および１ｐｂｗのポリウレタンを含む分散液を７６．３５ｐｂｗの水と混合した。
【００６１】
水性コーティング組成物８の分散液を透明シートに塗布し、コーティングを乾燥させた。塗工済みの透明シートをインクジェットプリンターに置き、カラーインクを用いて印刷した。比較として、未塗工の透明シートを同じ画像で同様に印刷した。塗工済みの透明シートは、鮮明な画像を示し、斑の形跡はなかった。比較すると、未塗工の透明シートは、にじみおよび斑の望ましくない等級を示した。
【００６２】
コーティング組成物９および１０、ならびに比較のコーティング組成物Ｃの調製
以下の実施例は、折畳み箱用板紙（ＦＢＢ）およびラベル用途に関するコーティング性能を示し、輝度および不透明度等の他の重要な紙パラメーターを保持しながら、印刷性能を向上させるように、コーティング（１，３→グルカン）ポリマーを含む組成物を配合する。
【００６３】
表４の原料を水に分散させることにより、コーティング組成物９および１０ならびに比較のコーティング組成物Ｃ（比較例Ｃ）を調製した。表４における量は、重量部である。これらのコーティング組成物を折畳み箱用板紙に被覆した。
【００６４】
【表４】
2019501044.tif 000005
【００６５】
コーティング手順：曲げ刃でブレード塗工モードにおいて、Ｓｕｍｅｔ塗布ユニットで全てのコーティングを実施した。翼角は、２５°であり、刃圧は、２５Ｎであり、ロール圧は、２５Ｎであり、機械速度は、２０ｍ／分であった。
【００６６】
ブリストーホイール法および高速流キャラクタリゼーション：所定容量のインクを基材上に分配した。設定速度が低いならば、長いインク軌道が得られる。インクジェット塗布には、１５０ｍｍより短い軌跡を有することが重要である。
【００６７】
ＦＢＢ試料にとって、純粋の未塗工の板に対してコーティングの不透明度を向上させること、および沈降炭酸カルシウム（ＰＣＣ）コーティングに対して印刷適性を向上させることは、重要である。光源におけるＵＶ成分を用いて１回、ＵＶ成分を使用しないで１回、白色度を求めた。
【００６８】
試料上に標準のワニスを塗布する際のコーティングの不透明度の変化を確かめた。ブリストーホイールにより、塗工試料上へのインクの設定速度をプローブした。ピック試験（ＩＳＯ３７８３）により、コーティングの結合力も確認した。全てのコーティング組成物を同じ固体含有量（４５％）に設定した。多糖の効果を強調するために、全ての試料に関して、白色度（ＩＳＯ２４７０−１および２４７０−２）の相対的増大を示す。表５における結果は、多糖が、炭酸カルシウム顔料と全く同様に挙動することを示す。顔料を多糖に替えると、白色度の同一の増大を得る。コーティングの不透明度をさらに確認するために、オフセット印刷（Ａｃｔｅｇａ  Ｔｅｒｒａｗｅｔ）から標準のワニスの薄膜を塗布した。全ての試料に関して白色度が約８ポイント低減した。故に、多糖のコーティング含有部分は、他の顔料に匹敵する輝度特性を有する。基材に対するコーティングの結合力を求めるために、ピック試験を実施し、試験において、中程度の粘性のオイルを表面に塗布し、速度を上げながら引っ張った。高い値ほど、基材へのより強い結合を示す。表５の値は、コーティングの接着性が多糖の存在により影響を受けないことを示唆する。
【００６９】
ブリストーホイール法により、設定速度を試験した。表５の結果から、コーティング中の多糖の量が増えると、軌跡の長さが減少し、設定速度が増大することがわかる。参考試料（比較のコーティング組成物Ｃ）の軌跡の長さと比較してそれより短い軌跡の長さは、多糖の使用が主なコーティング特性である白色度およびピック強度を保持しながら、向上した印刷適性をもたらしたことを示唆する。
【００７０】
【表５】
2019501044.tif 000006
【００７１】
ラベルの塗布においては、紙が濡れる場合でさえも、高い不透明度を有することが重要である。さらなる印刷適性の問題、即ち、塗工試料におけるモデルインクの設定挙動を調査した。多糖を有する組成物（コーティング組成物１１）を３種のＴｉＯ２対照を有する組成物（比較のコーティング組成物Ｄ、Ｅ、およびＦ）と比較した。
【００７２】
コーティング組成物１１ならびに比較のコーティング組成物Ｄ、Ｅ、およびＦ（比較例Ｄ、比較例Ｅ、および比較例Ｆ）を、表６の原料を水に分散させることにより、調製した。表６における量は、重量部である。これらのコーティング組成物を上述のラベル上に被覆した。
【００７３】
【表６】
2019501044.tif 000007
【００７４】
表７は、白色度および不透明度の測定から得られたデータを示す。基材は、高いＤ６５白色度を付与する螢光発光剤（ＯＢＡ）を含有する。光のＵＶ部を伴わない白色度は、ＯＢＡを無視し、全ての試料において類似しているので、不透明度に関して直接測定した。Ｄ６５値の差異。表７におけるデータにより、多糖を含有するコーティング製剤が、ＴｉＯ２含有製剤に匹敵する白色度（ＩＳＯ２４７０−１および２４７０−２）ならびに湿潤不透明度（ＤＩＮ５３１４６）を示すことがわかる。さらに、ブリストー長さ測定は、多糖を含有する製剤が、最も速い設定速度を付与するので、最も短い設定時間（ブリストーにおいて最も短い軌跡の長さ）を付与することを再び示している。
【００７５】
【表７】
2019501044.tif 000008
【国際調査報告】
2019501044.tif 000009
2019501044.tif 000010